(57)【要約】  下層の構造部材および任意選択の建築用被覆材を水分から保護するために、建築物の構造部材を覆うための多層建築用ラップが提供される。この建築用ラップは、湿式塗布された漆喰または人工石などのファサードの下で特に有用であり、優れた液体水排出性および透湿性を示す。この建築用ラップは、漆喰が塗布されるときに漆喰をろ過するように働く、耐水性バリアと、三次元メッシュ層と、多孔質の介在層との複合体である。かかる建築用ラップを組み込んだ外壁構造も提供される。【特許請求の範囲】
【請求項１】
建築物の構造部材および任意選択の被覆材を水分から保護するために、前記構造部材および任意選択の被覆材を覆うための多層建築用ラップであって、前記多層は、
ａ）アスファルトルーフィング紙、フェルト、織布、フラッシュ紡糸プレキシフィラメント状シート、スパンボンド不織布シート、スパンボンド−メルトブローン不織布シート、スパンボンド−メルトブローン−スパンボンド不織布シート、織物テープを含む微細穿孔被覆シート、それらの積層体、ならびに不織布または織布および多孔質の透湿性フィルムを含む積層体からなる群から選択される透湿性耐水性バリアと；
ｂ）アスファルトルーフィング紙、フェルト、織布、フラッシュ紡糸プレキシフィラメント状シート、スパンボンド不織布シート、スパンボンド−メルトブローン不織布シート、スパンボンド−メルトブローン−スパンボンド不織布シート、織物テープを含む微細穿孔被覆シート、それらの積層体、ならびに不織布または織布および多孔質の透湿性フィルムを含む積層体からなる群から選択される、約２０マイクロメートル〜約７５０マイクロメートルの最大孔径を有する、多孔質の液体透過性層を含む介在層と；
ｃ）約０．３２ｃｍ〜約０．６３ｃｍの厚さを有するとともに、前記耐水性バリアと前記液体透過性層との間に配置された三次元メッシュ層と；
を含み、ここで、前記耐水性バリアと前記介在層との間に、液体水が通過できる排水用間隙が設けられる多層建築用ラップ。
【請求項２】
前記介在層が、約３０マイクロメートル〜約３７０マイクロメートルの最大孔径を有する請求項１に記載の多層建築用ラップ。
【請求項３】
前記介在層が、５１ｃｍ未満の水の静水頭を有し、建築用ラップの乾燥を促進するように非吸収性である請求項１に記載の多層建築用ラップ。
【請求項４】
前記耐水性バリアおよび前記介在層のうちのいずれかまたは両方が、金属化表面を含む請求項１に記載の多層建築用ラップ。
【請求項５】
前記耐水性バリア、前記メッシュ層および前記介在層が、不連続接着剤または不連続超音波接合によって結合される請求項１に記載の多層建築用ラップ。
【請求項６】
前記耐水性バリアおよび前記介在層が、不連続接着剤または不連続超音波接合によって結合され、前記メッシュ層が、前記耐水性バリアと前記介在層との間に、結合されずに挿入される請求項１に記載の多層建築用ラップ。
【請求項７】
建築構造物を水分から保護するために、建築物の構造部材および任意選択の被覆材を覆う方法であって、前記建築物の構造部材および任意選択の被覆材を、請求項１に記載の多層建築用ラップで覆う工程を含む方法。
【請求項８】
前記介在層に隣接しているラス層をさらに含み、ここで、前記耐水性バリア、前記介在層および前記ラス層が結合されている請求項１に記載の多層建築用ラップ。
【請求項９】
建築物の構造部材および任意選択の被覆材を水分から保護するために、前記構造部材および任意選択の被覆材を覆う方法であって、前記建築物の被覆材または構造部材を、請求項８に記載の多層建築用ラップで覆う工程を含む方法。
【請求項１０】
建築物の構造部材および任意選択の被覆材を水分から保護するために、前記構造部材および任意選択の被覆材を覆う方法であって、順に、
前記建築物の構造部材および任意選択の被覆材を透湿性耐水性バリアで覆う工程と；
前記建築物を請求項８に記載の複合シートで覆う工程と
を含む方法。
【請求項１１】
建築物の外壁組立体であって、
ａ）前記建築物の構造支持体を提供する構造部材と；
ｂ）前記構造部材を取り囲むための任意選択の被覆材と；
ｃ）前記構造部材および任意選択の被覆材を取り囲む、請求項１に記載の多層建築用ラップであって、耐水性バリアが内側層であり、介在層が外側層である多層建築用ラップと；
ｄ）前記介在層に接触する前記多層建築用ラップを取り囲む湿式塗布されたファサード材料を支持することが可能なラス層と；
ｅ）前記ラス層と接触するとともに、前記外壁組立体の最外層を形成する湿式塗布されたファサード材料と
を含む、建築物の外壁組立体。
【発明の詳細な説明】
【技術分野】
【０００１】
本発明は、建築物の構造部材および任意選択の(optional)建築用被覆材を水分から保護するために、これらの構造部材を覆うための建築用ラップに関する。
【背景技術】
【０００２】
２層の耐水性バリア（一般的に「耐候性バリア」または「ハウスラップ」とも呼ばれる「ＷＲＢ」）材料は、例えばこてを用いてまたは吹き付けによって湿式塗布される、３回塗り（ｔｈｒｅｅ−ｃｏａｔ）の漆喰または従来のポルトランドセメントなどのファサード材料の下の建築用ラップとしての使用が知られている。例えば、かかる建築用ラップとしては、２層のグレードＤ防水紙、２層のアスファルトルーフィングクラフト紙、２層の建築用フェルト、２層の従来の高分子ハウスラップ、または１層の高分子ハウスラップと組み合わされた１層の防水紙が挙げられる。ＷＲＢとして使用するための公知の高分子ハウスラップとしては、例えば、Ｅ．Ｉ．ｄｕ  Ｐｏｎｔ  ｄｅ  Ｎｅｍｏｕｒｓ  ＆  Ｃｏ．（Ｗｉｌｍｉｎｇｔｏｎ，Ｄｅｌａｗａｒｅ）（「ＤｕＰｏｎｔ」）からＴｙｖｅｋ（登録商標）という商品名で入手可能なスパンボンドポリエチレンシート；Ｄｏｗ  Ｃｈｅｍｉｃａｌ  Ｃｏｍｐａｎｙ（Ｍｉｄｌａｎｄ，Ｍｉｃｈｉｇａｎ）からＳｔｙｒｏｆｏａｍ（商標）Ｗｅａｔｈｅｒｍａｔｅ（商標）Ｐｌｕｓという商品名で入手可能なポリオレフィン不織布シート；Ｆｉｂｅｒｗｅｂ（Ｌｏｎｄｏｎ，ＵＫ）からＴｙｐａｒ（登録商標）Ｗｅａｔｈｅｒ  Ｐｒｏｔｅｃｔｉｏｎ  Ｍｅｍｂｒａｎｅという商品名で入手可能なスパンボンドポリプロピレン−微孔フィルム積層体；Ｏｗｅｎｓ  Ｃｏｒｎｉｎｇ（Ｃｏｒｎｉｎｇ，Ｎｅｗ  Ｙｏｒｋ）からＰｉｎｋｗｒａｐ（登録商標）という商品名で入手可能な穿孔コーティングを有する織物ポリプロピレンシート；およびＦｏｒｔｉｆｉｂｅｒ  Ｂｕｉｌｄｉｎｇ  Ｓｙｓｔｅｍｓ  Ｇｒｏｕｐ（Ｒｅｎｏ，Ｎｅｖａｄａ）からＷｅａｔｈｅｒＳｍａｒｔ（商標）という商品名で入手可能な被覆された不織布シートが挙げられる。２層間の間隙は、外側層に染み込んだ液体水のための排水用間隙となる。
【０００３】
排水可能な三次元メッシュの層と組み合わされた耐水性バリアの層の使用も知られている。これらのシステムのメッシュ層は、湿式塗布された漆喰をメッシュに浸透させることによって、メッシュを介した液体水の排出を妨げ、水蒸気が耐水性バリアを通過するのを妨げる。
【０００４】
現在、Ｉｎｔｅｒｎａｔｉｏｎａｌ  Ｃｏｄｅ  Ｃｏｕｎｃｉｌによって発行されたＢｕｉｌｄｉｎｇ  Ｃｏｄｅ（登録商標）では、以下のような、漆喰ファサードの裏の「耐候性バリア」を使用することを義務付けている。
２５１０．６耐候性バリア。セクション１４０４．２において定められるように、耐候性バリアが設けられるべきであり、木質の被覆材上に適用される場合、２層のグレードＤ紙に少なくとも相当する性能を有する耐候性蒸気透過性バリアを含むべきである。
例外：木質の被覆材上に適用される耐候性バリアが、６０分グレードＤ紙の耐水性と同等またはそれ以上の耐水性を有し、実質的に水を吸収しない層または排水用間隙を介在させることによって漆喰から隔てられている場合。
【発明の概要】
【発明が解決しようとする課題】
【０００５】
優れた液体水排出性、透湿性を保持するとともに下層の建築構造物を液体水の浸透から保護し得る、湿式塗布された漆喰の下での使用に利用可能な代替的な多層建築用ラップ、ならびにかかる建築用ラップを取り付けるための経済的な方法を有することが望ましいであろう。
【課題を解決するための手段】
【０００６】
本発明は、建築物の構造部材および任意選択の被覆材を水分から保護するために、構造部材および任意選択の被覆材を覆うための多層建築用ラップであって、この多層は、
ａ．アスファルトルーフィング紙、フェルト、織布、フラッシュ紡糸プレキシフィラメント状シート、スパンボンド不織布シート、スパンボンド−メルトブローン不織布シート、スパンボンド−メルトブローン−スパンボンド不織布シート、織物テープを含む微細穿孔被覆シート、それらの積層体、ならびに不織布または織布および多孔質の透湿性フィルムを含む積層体からなる群から選択される透湿性耐水性バリアと；
ｂ．アスファルトルーフィング紙、フェルト、織布、フラッシュ紡糸プレキシフィラメント状シート、スパンボンド不織布シート、スパンボンド−メルトブローン不織布シート、スパンボンド−メルトブローン−スパンボンド不織布シート、織物テープを含む微細穿孔被覆シート、それらの積層体、ならびに不織布または織布および多孔質の透湿性フィルムを含む積層体からなる群から選択される、約２０マイクロメートル〜約７５０マイクロメートルの最大孔径を有する、多孔質の液体透過性層を含む介在層と；
ｃ．約０．３２ｃｍ〜約０．６３ｃｍの厚さを有するとともに、耐水性バリアと液体透過性層との間に配置された三次元メッシュ層と；
を含み、ここで、耐水性バリアと介在層との間に、液体水が通過できる排水用間隙が設けられる。
【０００７】
別の実施形態では、本発明は、建築構造物を水分から保護するために、建築物の構造部材および任意選択の被覆材を覆う方法に関し、本方法は、建築物の構造部材および任意選択の被覆材を、多層建築用ラップで覆う工程を含む。
【０００８】
さらに別の実施形態では、本発明は、介在層に近接しているラス層をさらに含む、上記のような多層建築用ラップに関し、ここで、耐水性バリア、介在層およびラス層は結合されている。
【０００９】
さらに別の実施形態では、本発明は、上記のような多層建築用ラップを用いた、建築物の外壁組立体に関する。
【発明を実施するための形態】
【００１０】
本明細書で用いられる際の「不織布」、「不織布シート」、「不織布層」、および「不織布ウェブ」という用語は、編布または織布と対照的に、識別可能なパターンなしに平面材料を形成するように不規則に配置された個々のストランド（例えば繊維、フィラメント、または糸）からなる構造体を指す。本明細書においては「繊維」という用語を用いて、短繊維ならびに連続フィラメントを包含する。不織布の例としては、メルトブローンウェブ、スパンボンド不織布ウェブ、フラッシュ紡糸ウェブ、梳毛ウェブおよびエアレイド（ａｉｒ−ｌａｉｄ）ウェブを含むステープルベースの（ｓｔａｐｌｅ−ｂａｓｅｄ）ウェブ、スパンレースウェブ、ならびに２種以上の不織布ウェブを含む複合シートが挙げられる。
【００１１】
本明細書で用いられる際の「プレキシフィラメント状」という用語は、約４マイクロメートル未満の平均膜厚および約２５マイクロメートル未満の平均フィブリル幅を有する不規則な長さの多数の薄いリボン状のフィルムフィブリル要素の三次元一体型網状構造またはウェブを意味する。プレキシフィラメント状構造においては、フィルムフィブリル要素は、この構造の長手方向軸とほぼ同延に整列され、それらは、その構造の長さ、幅および厚さ全体にわたって様々な箇所で不規則な間隔で断続的に結合および分離することにより、連続的な三次元網目構造を形成する。本明細書において、プレキシフィラメント状フィルムフィブリル要素の不織布ウェブは、「フラッシュ紡糸プレキシフィラメント状シート」および「プレキシフィラメント状フィルムフィブリルシート」と同義的に呼ばれる。プレキシフィラメント状フィルムフィブリル構造の例は、Ｅ．Ｉ．ｄｕ  Ｐｏｎｔ  ｄｅ  Ｎｅｍｏｕｒｓ  ａｎｄ  Ｃｏｍｐａｎｙ  （Ｗｉｌｍｉｎｇｔｏｎ，  Ｄｅｌａｗａｒｅ）によってＤｕＰｏｎｔ（商標）Ｔｙｖｅｋ（登録商標）ＨｏｍｅＷｒａｐ（登録商標）およびＤｕＰｏｎｔ（商標）Ｔｙｖｅｋ（登録商標）ＳｔｕｃｃｏＷｒａｐ（登録商標）という商品名で販売されているフラッシュ紡糸ポリオレフィンシートである。
【００１２】
「耐水性バリア」（本明細書において「ＷＲＢ」とも呼ばれる）という用語は、外側被覆材の裏に浸みた液体水が外壁組立体にさらに染み込まないようにする、建築物の外壁被覆材の裏の材料を指す。本明細書において定義される際、ＷＲＢは、その入手時の状態（すなわち風化させていない状態）で、ＩＣＣ  Ｅｖａｌｕａｔｉｏｎ  Ｓｅｒｖｉｃｅ，Ｉｎｃ．（Ｗｈｉｔｔｉｅｒ，Ｃａｌｉｆｏｒｎｉａ）によって発表された、Ａｃｃｅｐｔａｎｃｅ  Ｃｒｉｔｅｒｉａ  ｆｏｒ  Ｗａｔｅｒ−Ｒｅｓｉｓｔａｎｃｅ  Ｂａｒｒｉｅｒｓ  ＡＣ３８（発効日２００４年７月１日）の耐水性、透湿性および強度の要件を満たすことができる。
【００１３】
本発明は、特に、従来の３回塗りの漆喰または人工石などのファサードが湿式塗布された建築物における使用のための、液体水の浸透から被覆材および／または構造部材を保護するために、建築物の被覆材および／または構造部材を覆うための多層建築用ラップに関する。本発明の多層建築用ラップは、建築用ラップの内側の水分、例えば、建築用ラップによって覆われた被覆材または構造部材と接触する水分を乾燥させることができるように透湿性である。
【００１４】
本発明の一実施形態によれば、多層建築用ラップは、透湿性ＷＲＢ層および液体透過性介在層、ならびにそれらの間に配置された三次元メッシュ層を有する。このメッシュ層は、ＷＲＢ層と介在層との間の排水用間隙を提供する。介在層を通して壁組立体の外側から透過し得る液体水は、ＷＲＢによって、メッシュ層を通って重力により垂直方向に壁組立体の最下部へと排水されるように送られ、ここで水が建築物の外側に送られる。建築用ラップの層は、水分を吸収せず、拡散による乾燥を促進する。本発明の建築用ラップは、その排水および乾燥のための機能により、湿式塗布されたファサード材料とともに用いるのに特によく適しており、硬化を促進し、それによって、得られたファサードが優れた曲げ強度を有し、収縮亀裂の発生が少なくなる。
【００１５】
建築用ラップの介在層（「ＩＬ」とも呼ばれる）は、それを通って漆喰を多く浸透させないフィルタ層として働く。漆喰の浸透は、建築用ラップの排水性および透湿性を妨げるので望ましくない。ＩＬを通る漆喰の浸透の程度は、ＩＬ材料の多孔性、漆喰混合物中の粒子のサイズ、および漆喰にかけられる圧力に依存する。
【００１６】
耐水性バリア（ＷＲＢ）層
本発明の建築用ラップに使用するのに適したＷＲＢ層は、その入手時の状態で（すなわち、風化を受けていない）、ＩＣＣ  Ｅｖａｌｕａｔｉｏｎ  Ｓｅｒｖｉｃｅ，  Ｉｎｃ．，  Ｗｈｉｔｔｉｅｒ，  Ｃａｉｆｏｒｎｉａによって発行されたＡｃｃｅｐｔａｎｃｅ  Ｃｒｉｔｅｒｉａ  ｆｏｒ  Ｗａｔｅｒ−Ｒｅｓｉｓｔｉｖｅ  Ｂａｒｒｉｅｒｓ  ＡＣ３８（発効日２００４年７月１日）の耐水性、透湿性および強度の要件を満たすことができる。ＷＲＢ層は、水蒸気に対して透過性であり、２４時間当たり少なくとも３５ｇ／ｍ2の平均水蒸気透過速度を有する。
【００１７】
多層建築用ラップのＷＲＢ層として使用するのに好適な透湿性ＷＲＢとしては、織物繊維もしくは織物テープのシートなどの織布、またはフラッシュ紡糸プレキシフィラメント状シート、スパンボンド不織布シート、スパンボンド−メルトブローン不織布シート、スパンボンド−メルトブローン−スパンボンド（ＳＭＳ）不織布シートなどの不織布、アスファルトルーフィング紙、フェルトならびに不織布または織布またはスクリムの積層体を含む上記のいずれかの積層体ならびに微孔フィルム、微細穿孔フィルムもしくは無孔の通気性フィルムなどの透湿性フィルムを含む多孔質のシートが挙げられる。ＷＲＢ層はまた、ポリマーフィルム層で被覆されかつ微細穿孔された織物テープのシートを含む、建設業界で用いられるシートなどの被覆シートを含み得る。
【００１８】
ポリオレフィン（例えば、ポリエチレン）と微粒子充填材との混合物であって、溶融押出しされ、鋳造またはブロー成形されて薄いフィルムにされかつ一軸延伸もしくは二軸延伸されて、フィルムの厚さを通して連続的に延在する不規則な形状の微細孔を形成する上記混合物から形成されるものなどの微孔フィルムが当該技術分野において周知である。米国特許第５，９５５，１７５号明細書には、約０．２マイクロメートルの公称細孔を有する微孔フィルムを開示されている。微孔フィルムは、熱積層または接着積層などの、当該技術分野で公知の方法を用いて不織層または織物層に積層され得る。
【００１９】
欧州特許出願公開第ＥＰ  １  ４００  ３４８  Ａ２号明細書に一般に開示されるように、ポリマーを鋳造またはブロー成形してフィルムにした後、このフィルムを機械的に穿孔することによって微細穿孔フィルムが形成され、この文献では、微細穿孔の直径が典型的に約０．１ｍｍ〜１．０ｍｍであることが示されている。
【００２０】
一実施形態では、透湿性シートは、Ｅ．Ｉ．ｄｕ  Ｐｏｎｔ  ｄｅ  Ｎｅｍｏｕｒｓ  ａｎｄ  Ｃｏｍｐａｎｙ（Ｗｉｌｍｉｎｇｔｏｎ，ＤＥ）から入手可能なＴｙｖｅｋ（登録商標）フラッシュ紡糸高密度ポリエチレンなどのフラッシュ紡糸プレキシフィラメント状ポリオレフィンシートである。好適なフラッシュ紡糸プレキシフィラメント状フィルムフィブリルシート材料はまた、ポリプロピレンから作製されてもよい。透湿性シートは、フラッシュ紡糸プレキシフィラメント状シートと溶融紡糸スパンボンドシートとを含む積層体などの、フラッシュ紡糸プレキシフィラメント状シートと、１つまたは複数のさらなる層との積層体であり得る。プレキシフィラメント状フィルムフィブリルストランド材料のウェブ層を形成するためのフラッシュ紡糸法が、米国特許第３，０８１，５１９号明細書（Ｂｌａｄｅｓら）、同第３，１６９，８９９号明細書（Ｓｔｅｕｂｅｒ）、同第３，２２７，７８４号明細書（Ｂｌａｄｅｓら）、同第３，８５１，０２３号明細書（Ｂｒｅｔｈａｕｅｒら）に開示され、その内容は参照により本明細書に援用される。
【００２１】
本発明に使用するための透湿性ＷＲＢは、米国特許出願第１０／９２４，２１８号明細書に記載されるものなどの、低放射率の通気性ハウスラップまたは金属化表面を有する天井張り製品であり得る。
【００２２】
三次元メッシュ層
本発明の多層建築用ラップは、ＷＲＢと介在層との間に配置されるとともに、ＷＲＢ層に隣接する三次元メッシュ層を含む。このメッシュ層は、液体水が容易に通過する、すなわちメッシュ層を通して排水されるように十分な多孔性を有する。好適な三次元メッシュ層は、約０．３２ｃｍ〜約０．６３ｃｍの厚さを有し得る。メッシュ層がより薄い場合、排水が促進されない。メッシュ層がより厚い場合、建築用ラップは、ドアおよび窓などの穿孔部（ｆｅｎｅｓｔｒａｔｉｏｎ）の周囲では特にかさばり過ぎる。メッシュ層は、漆喰の塗布の際にエネルギーを吸収するために、良好な強度、可撓性および圧縮性を有するのが有利である。
【００２３】
メッシュ層として使用するのに適した材料としては、例えば、Ｃｏｌｂｏｎｄ（Ｅｎｋａ，Ｎｏｒｔｈ  Ｃａｒｏｌｉｎａ）から市販されているＥｎｋａｍａｔ（登録商標）５００６およびＥｎｋａｍａｔ（登録商標）７００４ナイロンマットなどの、交絡された高分子フィラメントでできた三次元マットが挙げられる。他の好適な材料としては、空気ろ過媒体として使用するために販売されている三次元マットが挙げられる。
【００２４】
介在層（ＩＬ）
本発明の多層建築用ラップは、メッシュ層に隣接している多孔質の液体透過性介在層をさらに含む。介在層は、水蒸気および液体水に対して透過性であるため、液体水が介在層と直に接触した場合、液体水が介在層の厚さにわたって容易に通過でき、ＷＲＢとＩＬとの間に配置されたメッシュ層を通して排水される。
【００２５】
介在層の孔径は、介在層に隣接してその外側に取り付けられたラス層に適用される際に液体水は介在層に浸透するが、湿った漆喰などの湿式塗布されたファサード材料は介在層を通って浸透しないようなものである。漆喰は、介在層に接着されるかまたはそれ自体で介在層に埋め込まれてもよいが、本発明の建築用ラップの適切な機能のためには、漆喰は、介在層の厚さ全体を通って浸透すべきではない。介在層は、漆喰を手作業で塗布することによって介在層が裂けるのを防ぐのに十分な耐摩耗性を有するべきである。
【００２６】
好適な介在層としては、アスファルトルーフィング紙、フェルト、織布、織物テープ、フラッシュ紡糸プレキシフィラメント状シート、スパンボンド不織布シート、スパンボンド−メルトブローン不織布シート、スパンレイド不織布シートおよびスパンボンド−メルトブローン−スパンボンド不織布シートが挙げられる。具体例としては、Ｅ．Ｉ．ｄｕ  Ｐｏｎｔ  ｄｅ  Ｎｅｍｏｕｒｓ  ＆  Ｃｏ．（Ｗｉｌｍｉｎｇｔｏｎ，Ｄｅｌａｗａｒｅ）によってＴｙｐａｒ（登録商標）という商品名で販売されるスパンボンドポリプロピレンシート、ＢＢＡ  Ｆｉｂｅｒｗｅｂ（Ｏｌｄ  Ｈｉｃｋｏｒｙ，Ｔｅｎｎｅｓｓｅｅ）製のＴｙｐａｒ（登録商標）、およびＣｏｌｂｏｎｄ（Ｅｎｋａ，Ｎｏｒｔｈ  Ｃａｒｏｌｉｎａ）によってＣｏｌｂａｃｋ（登録商標）という商品名で販売されるスパンレイド二成分不織布シートが挙げられる。本発明の建築用ラップ内に水分が閉じ込められないように、介在層は非吸収性材料であるのが好ましい。
【００２７】
ＷＲＢ、メッシュおよび介在層は、互いに結合されないか、または不連続に結合されるため、それらがかなりの表面積にわたって連続的に接着されていない。３つの層が結合される場合、それらは、接着ストリップ（ａｄｈｅｓｉｖｅ  ｓｔｒｉｐ）、接着点（ａｄｈｅｓｉｖｅ  ｓｐｏｔ）（もしくは点接着）、あるいはスポット溶接または離散パターンでの超音波接合を含む非永続的な手段によって結合されるのが有利である。ＷＲＢ、メッシュおよび介在層は、互いに結合され得るか；あるいはＷＲＢおよび介在層は、それらの間に結合されずに配置されたメッシュ層を用いて結合され得る。
【００２８】
介在層は、５１ｃｍ未満の水、さらには１０ｃｍ未満の水、さらには６ｃｍ未満の水の静水頭を有する。介在層は、多孔質であり、約２０マイクロメートル〜約７５０マイクロメートル、さらには約３０マイクロメートル〜約５００マイクロメートル、およびさらには約７０マイクロメートル〜約３７０マイクロメートルの最大孔径を有する。
【００２９】
多層建築用ラップは、紫外線、極端な温度にさらしたり、水に繰り返しさらしたりしたときに耐性があるのが有利である。ＷＲＢ、メッシュおよび介在層は、様々なポリマー組成物から形成されてもよい。例えば、建設業界で用いられるシートは、典型的に、ポリプロピレンもしくは高密度ポリエチレンなどのポリオレフィン、ポリエステル、またはポリアミドから形成される。
【００３０】
本発明の別の実施形態によれば、多層シート建築用ラップは、本明細書に記載されるように、透湿性ＷＲＢ、メッシュ層および介在層を含み、介在層に結合されたラス材料の層をさらに含む。ラス材料は、漆喰または他の湿式塗布されたファサード材料を保持し支持することが可能な任意の可撓性材料であり得る。この実施形態により、多層建築用ラップおよびラスを、１回の工程で好都合にかつ経済的に互いに取り付けることができる。
【００３１】
試験方法
以下の非限定的な実施例では、以下の試験方法を用いて、様々な報告される特性および性質を測定した。ＡＳＴＭは、米国材料試験協会（Ａｍｅｒｉｃａｎ  Ｓｏｃｉｅｔｙ  ｏｆ  Ｔｅｓｔｉｎｇ  Ｍａｔｅｒｉａｌｓ）を意味する。ＩＳＯは、国際標準化機構（Ｉｎｔｅｒｎａｔｉｏｎａｌ  Ｓｔａｎｄａｒｄｓ  Ｏｒｇａｎｉｚａｔｉｏｎ）を意味する。ＴＡＰＰＩは、紙パルプ技術協会（Ｔｅｃｈｎｉｃａｌ  Ａｓｓｏｃｉａｔｉｏｎ  ｏｆ  Ｐｕｌｐ  ａｎｄ  Ｐａｐｅｒ  Ｉｎｄｕｓｔｒｙ）を意味する。
【００３２】
こてを用いて手作業でまたは機械的な漆喰ガンを用いて漆喰を塗布するときに建築用ラップの試料を通る漆喰の浸透性の程度を、漆喰浸透性試験を用いて評価した。
【００３３】
用いられる漆喰混合物を、ＡＳＴＭ  Ｃ９２６−９８Ａに準拠して一般に調製する。
【００３４】
４０°Ｆを超える周囲温度で垂直試験壁部分（構成方法は後述する）に取り付けられた試料上に漆喰を塗布する。１度塗り分の漆喰を、厚さ３／８インチ（０．９５ｃｍ）で試料上に塗布する。次に、各試料の漆喰浸透性を調べ、以下の格付け尺度法にしたがって、数字による格付けを与える。
１＝試料の反対側への深刻な漆喰浸透性または試料のあふれ。
３＝試料の反対側へのかなりの漆喰浸透性。
５＝試料の反対側への少量の漆喰浸透性。
７＝試料の反対側への漆喰の浸透はないが；漆喰が試料に埋め込まれる。
９＝漆喰が試料を透過せず、試料に埋め込まれもしない。
【００３５】
各試験壁部分の構成方法を後述する。７つの２インチ×４インチ（５ｃｍ×１０ｃｍ）木製スタッドを、約１４．５インチ（３７ｃｍ）の間隔を開けて垂直方向に整列させて、８フィート×８フィート（２．４ｍ×２．４ｍ）の壁部分を形成する。２インチ×４インチの木製スタッドを、壁部分の上部および底部に沿って水平方向に取り付けて、各壁部分を固定した。配向性ストランドボード（ＯＳＢ）被覆材を、壁部分に取り付ける。幅１６インチ×高さ１２インチの試料をＴｙｖｅｋ（登録商標）上にテープで貼ることによって、ＤｕＰｏｎｔ（商標）Ｔｙｖｅｋ（登録商標）ＨｏｍｅＷｒａｐ（登録商標）の８フィート×８フィート（２．４ｍ×２．４ｍ）シート上に建築用ラップ試料の母材を形成した。Ｔｙｖｅｋ（登録商標）シート／試料の母材を、各コーナーに釘を用いて、８フィート×８フィート（２．４ｍ×２．４ｍ）の試験壁部分上に取り付けた。かすがい（ｓｔａｐｌｅ）を用いて試料をＯＳＢ上に固定する。試料を壁上に固着させてから、漆喰を塗布する。次に、Ｔｙｖｅｋ（登録商標）シート／試料の母材を取り除き、試料をＴｙｖｅｋ（登録商標）シートから取り除いてからすぐに、ＩＬおよびメッシュ層の裏側を調べて、漆喰浸透性の程度を測定する。
【００３６】
水蒸気透過速度（ＭＶＴＲ）を、ＡＳＴＭ  Ｅ−９６（方法ＡおよびＢ）に準拠して測定する。
【００３７】
孔径を、Ｃａｐｉｌｌａｒｙ  Ｆｌｏｗ  Ｐｏｒｏｍｅｔｅｒ  ｍｅｔｈｏｄを用いてＡＳＴＭ  Ｆ３１６−８６およびＦ７７８にしたがって測定する。
【実施例】
【００３８】
ＷＲＢ層としてのＤｕＰｏｎｔ（商標）Ｔｙｖｅｋ（登録商標）ＨｏｍｅＷｒａｐ（登録商標）（Ｅ．Ｉ．ｄｕ  Ｐｏｎｔ  ｄｅ  Ｎｅｍｏｕｒｓ  ＆  Ｃｏ．（Ｗｉｌｍｉｎｇｔｏｎ，Ｄｅｌａｗａｒｅ））と組み合わせられた以下の介在層およびメッシュ層の漆喰浸透性を試験した。対照試料は、メッシュ層を含まなかった。漆喰浸透性の格付けが５より高い建築用ラップを、建築用ラップとして使用するのに適しているものとみなした。表１から分かるように、以下の実施例の組合せの全てにおいて許容可能な漆喰浸透性が得られたが、対照試料では得られなかった。
【００３９】
ＡＳＴＭ  Ｃ１４３によって測定したときに、漆喰のスランプレベルは、漆喰混合物の含水量の指標である。
【００４０】
表1
手作業で塗布した漆喰についての漆喰浸透性
2010514963.tif 000002
【００４１】
（表１続き）
2010514963.tif 000003
【００４２】
（表１続き）
2010514963.tif 000004
【国際調査報告】
2010514963.tif 000005
2010514963.tif 000006